(57)【要約】本発明は、（ａ）不飽和分枝または飽和分枝Ｃ８−Ｃ２８アルコールを、不飽和直鎖または飽和直鎖Ｃ１２−Ｃ２２脂肪酸と反応させることによって得られるエステルと、（ｂ）エラストマーとを含む組成物に関する。本発明のさらなる態様はエラストマーにおける可塑剤として（ａ）に定義されるエステルの使用を含む。【選択図】なし【特許請求の範囲】
【請求項１】
（ａ）（ｉ）不飽和分枝または飽和分枝脂肪族Ｃ８−Ｃ２８アルコールを
（ｉｉ）不飽和直鎖または飽和直鎖Ｃ１２−Ｃ２２脂肪酸と
反応させることによって得られるエステルと、
（ｂ）エラストマーと
を含む組成物。
【請求項２】
前記（ｉ）におけるアルコールが飽和分枝Ｃ１０−Ｃ２４アルコールである、請求項１に記載の組成物。
【請求項３】
前記（ｉ）におけるアルコールが飽和分枝Ｃ１３−Ｃ２０アルコールである、請求項２に記載の組成物。
【請求項４】
前記（ｉｉ）における脂肪酸が直鎖飽和脂肪酸である、請求項１〜３のいずれか一項に記載の組成物。
【請求項５】
前記エラストマーが、１０００００ダルトンから５００００００ダルトンの範囲の分子量を有する、請求項１〜４のいずれか一項に記載の組成物。
【請求項６】
前記エラストマーが、ブタジエンポリマー、アクリロニトリル−ブタジエンコポリマー、イソプレンポリマー、ポリアミド、ニトリルブタジエンゴム（ＮＢＲ）、水素化ニトリルブタジエンゴム（ＨＮＢＲ）、クロロプレンゴム（ＣＲ）、ＦＫＭエラストマー、エチレン−プロピレン−ジエンモノマーゴム（ＥＰＤＭ）、ブタジエンゴム（ＢＲ）、天然ゴム（ＮＲ）、スチレン−ブタジエンゴム（ＳＢＲ）、ジエンゴム、フルオロカーボンエラストマー、アクリルエラストマー、エチレンアクリルエラストマー、シリコーンゴム、ポリウレタンエラストマー、エチレンプロピレンエラストマーおよびそれらの混合物からなる群から選択される、請求項１〜５のいずれか一項に記載の組成物。
【請求項７】
前記組成物が、
（ｃ）炭酸カルシウム、ドロマイト、カオリナイト、炭素、ゼオライト、グラファイト、雲母、ホウケイ酸塩、二酸化ケイ素、セルロース、ケイ酸、水酸化アルミニウム、水酸化マグネシウム、酸化マグネシウム、酸化亜鉛および酸化カルシウム、チョーク、カオリン、石英粉末、バライト、金属粉末、アルミナ水和物、セメント、タルク、珪藻土、おがくず、木片からなる群から選択される充填剤ならびにこれらの充填剤のうちの少なくとも２つの混合物をさらに含む、請求項１〜６のいずれか一項に記載の組成物。
【請求項８】
前記充填剤が、１ｎｍ〜１０００ｎｍまたは１マイクロメートルから５００マイクロメートルの平均粒径を有する、請求項７に記載の組成物。
【請求項９】
前記充填剤が、エラストマー重量の５〜３００重量部（ｐｈｒ）の量、好ましくは１０〜２００ｐｈｒの量、最も好ましくは１５〜１５０ｐｈｒの量で前記組成物中に含まれる、請求項８に記載の組成物。
【請求項１０】
前記エステルが、エラストマー重量の５〜３００重量部（ｐｈｒ）の量、好ましくは１０〜２００ｐｈｒの量、最も好ましくは１５〜１５０ｐｈｒの量で前記組成物中に含まれる、請求項１〜９のいずれか一項に記載の組成物。
【請求項１１】
エラストマーにおける可塑剤としての請求項１〜４および１０のいずれか一項に記載のエステルの使用。
【請求項１２】
前記エラストマーが請求項７〜９のいずれか一項に記載される充填剤を含む、請求項１１に記載の使用。
【請求項１３】
前記エラストマーが請求項５または６に記載されるエラストマーである、請求項１１または１２に記載の使用。
【請求項１４】
前記（ｉ）におけるアルコールおよび／または前記（ｉｉ）における脂肪酸が再生可能資源に１００％由来する、請求項１１〜１３のいずれか一項に記載の使用。
【発明の詳細な説明】
【技術分野】
【０００１】
本発明は、（ａ）不飽和分枝または飽和分枝Ｃ８−Ｃ２８アルコールを不飽和直鎖または飽和直鎖Ｃ１２−Ｃ２２脂肪酸と反応させることによって得られるエステルと、（ｂ）エラストマーとを含む組成物に関する。本発明のさらなる態様は、エラストマーにおける可塑剤として（ａ）に定義されるエステルの使用を含む。
【背景技術】
【０００２】
可塑剤は、材料の順応性、柔軟性および可塑性または可鍛性を増加させる添加剤である。１つの用途は、特にエラストマーの機械的特性を変化させるためのエラストマーへの添加である。例えば、ゴムタイヤの耐摩耗性および摩耗抵抗を増加させるために、可塑剤がゴム組成に加えられ得る。
【０００３】
可塑剤が加えられる場合、加硫後のエラストマーの機械的特性に寄与することも好ましい。
【０００４】
典型的に、ナフテンまたはパラフィン鉱油がエラストマーに加えられる（例えば、非特許文献１を参照のこと）。また、芳香族可塑剤がエラストマーとの使用のために知られている。
【０００５】
このように、可塑剤は、より容易なゴム加工、改善された機械的性能およびまた低温での改善された特性を含むいくつかの利点を考案者に与えることができる。
【先行技術文献】
【非特許文献】
【０００６】
【非特許文献１】Ｈａｎｄｂｕｃｈ  ｄｅｒ  Ｋａｕｔｓｃｈｕｋｔｅｃｈｎｏｌｏｇｉｅ、Ｄｒ．Ｇｕｐｔａ  Ｖｅｒｌａｇ、２００１、第５章、３７頁
【発明の概要】
【発明が解決しようとする課題】
【０００７】
しかしながら、より環境に優しいエラストマー組成物を作製する一般的な必要性が存在する。
【課題を解決するための手段】
【０００８】
特に再生可能資源に基づいた場合の特定のエステルが、ＥＰＤＭなどのエラストマーについての優れた可塑化特性を与えることが予想外に見出された。同様の結果が、例えば、ＳＢＲ、ＢＲ、ＮＢＲ、ＦＫＭ、ＨＮＢＲおよびＮＲを含む他のエラストマーについても予想される。本発明に係る可塑剤は、再生可能資源から得られ得るエステルであり、ならびに／またはＣ６からＣ２２を有する直鎖飽和脂肪酸およびＣ４からＣ２２を有する飽和分枝アルコール由来のエステルを含む。これらのエステルは最大１００％まで再生可能資源に基づき得るので、それらは従来技術の可塑剤より環境に優しい。
【０００９】
したがって、本発明は、第１の態様において、
（ａ）（ｉ）不飽和分枝または飽和分枝Ｃ８−Ｃ２８アルコールを
（ｉｉ）不飽和直鎖または飽和直鎖Ｃ１２−Ｃ２２脂肪酸と
反応させることによって得られるエステルと、
（ｂ）エラストマーと
を含む組成物を提供する。
【００１０】
本発明のさらなる態様は、エラストマーにおける可塑剤としての本発明のエステルの使用に関する。
【発明を実施するための形態】
【００１１】
本発明を以下に詳細に説明する前に、本発明は、本明細書に記載される特定の方法論、プロトコルおよび試薬に限定されず、それらは変更してもよいことは理解されるべきである。また、本明細書に使用される用語は、特定の実施形態を記載する目的のためのみであり、本発明の範囲を限定することを意図しておらず、本発明の範囲は添付の特許請求の範囲のみにより限定されることは理解されるべきである。他に定義しない限り、本明細書に使用される全ての技術および科学用語は、一般に当業者により理解されているものと同じ意味を有する。
【００１２】
本明細書に使用される場合、「脂肪酸」という用語は、脂肪族モノカルボン酸を指す。「脂肪酸」という用語はまた、それぞれ示された炭素数の範囲内の脂肪酸から選択される脂肪酸の混合物を含んでもよい。
【００１３】
本明細書に使用される場合、「アルコール」という用語はまた、それぞれ示された炭素数の範囲内のアルコールから選択されるアルコールの混合物を含んでもよい。
【００１４】
以下の段落において、本発明の異なる態様がより詳細に定義される。このように定義される各々の態様は、明確に反対に示さない限り、任意の他の態様（複数も含む）と組み合わされてもよい。特に、好ましいかまたは有益であると示される任意の特徴が、好ましいかまたは有益であると示される任意の他の特徴（複数も含む）と組み合わされてもよい。
【００１５】
いくつかの文献が本明細書全体を通して引用される。本明細書に引用される文献の各々は、上記または下記に関わらず、その全体が参照により本明細書に援用される。本発明は従来発明によるこのような開示に先行する権利がないことを認めるものと解釈されるべきではない。
【００１６】
本発明の１つの利点はまた、非極性の性質のために可塑剤としての本発明のエステルの全体的な有用性である。このように、エステルはいくつかの合成および天然エラストマーのために使用され得る。これまで、これらのエステルはエラストマーのための可塑剤として使用されていなかった。
【００１７】
したがって、第１の態様として、本発明は、
（ａ）（ｉ）不飽和分枝または飽和分枝Ｃ８−Ｃ２８脂肪族アルコールを
（ｉｉ）不飽和直鎖または飽和直鎖Ｃ１２−Ｃ２２脂肪酸と
反応させることによって得られるエステル（好ましくはモノエステル）と、
（ｂ）エラストマーと
を含む組成物を提供する。
【００１８】
好ましくは、前記（ｉ）におけるアルコールは飽和分枝Ｃ１２−Ｃ２４アルコールであり、すなわちアルコールは、飽和分枝Ｃ１０、Ｃ１１、Ｃ１２、Ｃ１３、Ｃ１４、Ｃ１５、Ｃ１６、Ｃ１７、Ｃ１８、Ｃ１９、Ｃ２０、Ｃ２１、Ｃ２２、Ｃ２３もしくは飽和分枝Ｃ２４アルコールまたは前記飽和分枝アルコールのうちの２つ以上の混合物であってもよい。
【００１９】
組成物のより好ましい実施形態において、前記（ｉ）におけるアルコールは、飽和分枝Ｃ１３−Ｃ２０アルコール、すなわち飽和分枝Ｃ１３、Ｃ１４、Ｃ１５、Ｃ１６、Ｃ１７、Ｃ１８、Ｃ１９もしくはＣ２０アルコールまたは前記飽和分枝アルコールのうちの２つもしくは全ての混合物である。
【００２０】
好ましくは、アルコールは第一級または第二級モノオールである。より好ましくは、前記アルコールは第一級飽和分枝Ｃ１８−Ｃ２２モノオールである。
【００２１】
さらなる好ましい実施形態において、アルコールは、飽和分枝Ｃ１０、Ｃ１３および／またはＣ２０アルコールであり、好ましくは飽和分枝Ｃ１０、Ｃ１３および／またはＣ２０モノオールである。
【００２２】
最も好ましくは、前記（ａ）における脂肪族アルコールは、２−プロピルヘプタノール、２−オクチル−１−ドデカノールまたはイソ−トリデシルアルコールである。
【００２３】
本発明に係る組成物において、前記（ｉｉ）における脂肪酸は、直鎖飽和Ｃ１２−Ｃ２２脂肪酸、好ましくは直鎖飽和Ｃ１２−Ｃ２２脂肪酸、すなわちＣ１２、Ｃ１３、Ｃ１４、Ｃ１５、Ｃ１６、Ｃ１７、Ｃ１８、Ｃ１９、Ｃ２０、Ｃ２１もしくはＣ２２脂肪酸またはそれらの混合物であることがさらに好ましい。より好ましくは、脂肪酸はＣ１６および／またはＣ１８脂肪酸であり、最も好ましくは、脂肪酸はステアリン酸および／またはパルミチン酸である。
【００２４】
また、前記直鎖飽和脂肪酸および前記飽和分枝アルコール（好ましくはモノオール）の組み合わせが本発明のエステルのための塩基として好ましい。
【００２５】
好ましい実施形態において、成分（ａ）として組成物に含まれるエステルはモノエステルである。
【００２６】
さらに好ましい実施形態において、本発明の組成物は、
（ａ）（ｉ）飽和分枝Ｃ１３−Ｃ２０（Ｃ１３、Ｃ１４、Ｃ１５、Ｃ１６、Ｃ１７、Ｃ１８、Ｃ１９もしくはＣ２０またはそれらの混合物）脂肪族アルコールを
（ｉｉ）不飽和直鎖または飽和直鎖Ｃ１２−Ｃ２２脂肪酸、好ましくは不飽和直鎖または飽和直鎖Ｃ１６−Ｃ１８脂肪酸と
反応させることによって得られるモノエステルと、
（ｂ）エラストマーと
を含む。
【００２７】
最も好ましい実施形態において、本発明に係るモノエステルは、イソ−トリデシルステアレート、イソ−トリデシルパルミテート、オクチルドデシルステアレート、オクチルドデシルパルミテート、２−プロピルヘプチルステアレート、２−プロピルヘプチルパルミテートまたは前記エステルのうちの２つ以上混合物である。
【００２８】
好ましくは、本発明の組成物に含まれるエラストマーは１０００００ダルトンから５００００００ダルトンの範囲の分子量を有する。
【００２９】
本発明に係る組成物の好ましい実施形態において、エラストマーは、ブタジエンポリマー、アクリロニトリル−ブタジエンコポリマー、イソプレンポリマー、ポリアミド、ニトリルブタジエンゴム（ＮＢＲ）、水素化ニトリルブタジエンゴム（ＨＮＢＲ）、クロロプレンゴム（ＣＲ）、ＦＫＭエラストマー、エチレン−プロピレン−ジエンモノマーゴム（ＥＰＤＭ）、ブタジエンゴム（ＢＲ）、天然ゴム（ＮＲ）、スチレン−ブタジエンゴム（ＳＢＲ）、ジエンゴム、フルオロカーボンエラストマー、アクリルエラストマー、エチレンアクリルエラストマー、シリコーンゴム、ポリウレタンエラストマー、エチレンプロピレンエラストマーおよびそれらの混合物からなる群から選択される。
【００３０】
ジエンゴムの非限定的な例としては、天然ゴム（ＮＲ）、スチレン−ブタジエンゴム（ＳＢＲ）、ブタジエンゴム（ＢＲ）、エチレン−プロピレン−ジエンモノマーゴム（ＥＰＤＭ）、イソプレンゴム（ＩＲ）、ニトリルゴム（ＮＢＲ）、ブチルゴム（ＩＩＲ）、およびクロロブチルゴム（ＣＩＩＲ）が挙げられる。ジエンゴムが当該分野において周知であり、様々な供給業者から適切な硬化剤および系と共に市販されている。
【００３１】
好ましい実施形態において、本発明のジエンゴムは硫黄加硫剤により硬化され得る。例示的な方法において、約０．４〜４ｐｈｒの硫黄が約０．５〜２ｐｈｒの硫黄促進剤と一緒に使用されて、わずか数分で硬化し得る系を提供する。通常、硬化は、便宜上、ＺｎＯから提供されるカルボン酸亜鉛などの金属塩、およびゴム配合物に含まれるステアリン酸などの脂肪酸の作用によりさらに増強する。様々な促進剤が公知である。非限定的な例としては、ベンゾチアゾール、ベンゾチアゾールスルフェンアミド、ジチオカルバメートおよびアミン、例えばジフェニルグアニジンおよびジ−Ｏ−トリルグアニジン（ＤＯＴＧ）が挙げられる。硫黄は、元素硫黄、硫黄供与体、例えばテトラメチルチウラムジスルフィド（ＴＭＴＤ）もしくはジチオジモルホリン（ＤＴＤＭ）、または元素硫黄と硫黄供与体の組み合わせの形態で提供される。
【００３２】
他の好ましい実施形態において、フェノール硬化剤がジエンゴムを架橋するために使用される。これらの架橋剤は、通常、−ＣＨ２Ｘ（式中、Ｘはハロゲンである）で置換されたフェノールに基づく。硬化剤は、架橋を構築するために適切な立体的関係におけるプロトンおよび電子受容体を含有する。さらに他の実施形態において、ｍ−フェニレンビスマレイミドなどのビスマレイミドが架橋剤として使用されてもよい。有機過酸化物などのフリーラジカル源がビスマレイミドによって架橋を開始するために使用されてもよい。種々の好ましい実施形態において、有機過酸化物がジエンゴムおよび他のエラストマーを架橋または硬化するために使用されてもよい。それらは一般にイソプレンゴムおよびブタジエンゴムに有用であるが、ブチルゴムにとって好ましくない。
【００３３】
アクリルエラストマーは、アクリル酸エチルおよび他のアクリレートのポリマーのためのＡＳＴＭ規格ＡＣＭ、およびエチルまたは他のアクリレートとアクリロニトリルとのコポリマーのためのＡＮＭを有する。アクリル酸エラストマーは、いわゆる骨格モノマーを、任意に少量の硬化部位モノマーと重合することによって調製され得る。骨格モノマーは、好ましくは、アクリル酸エチルおよび他のアクリルモノマーから選択される。アクリルエラストマーを作製するためにアクリル酸エチルと一緒に共重合される他の好ましいアクリルアクリレートモノマーとしては、ｎ−ブチルアクリレート、２−メトキシエチルアクリレートおよび２−エトキシエチルアクリレートが挙げられる。
【００３４】
アクリルエラストマーは、後の架橋のための反応部位を導入するために約１〜約５モル％または重量％の硬化部位モノマーを含有してもよい。一般的なものの中で、硬化部位モノマーは、不飽和炭素結合およびそれらの側鎖を含有するものならびに側鎖に炭素塩素結合を含有するものである。アクリルエラストマー（ＡＣＭ）は、Ｎｙｐｏｌ（登録商標）およびＨｙｔｅｍｐ（登録商標）という商標名でＺｅｏｎ、ならびにＮｏｘｔｉｔｅ（登録商標）という商標名でＵｎｉｍａｔｅｃなどから市販されている。
【００３５】
エチレンアクリルエラストマーはＡＳＴＭ規格ＡＥＭを有する。それらは典型的に、エチレンおよびアクリレートモノマーと、通常、側鎖にカルボキシル基を含有する少量の硬化部位モノマーとのコポリマーに基づく。次いで硬化剤または架橋剤が、硬化部位モノマーにおける官能基と反応させることによってエチレンアクリルエラストマーを硬化または加硫処理するために使用されてもよい。このようなエラストマーとの使用のための加硫剤の硬化の２つの主なクラスには、ジアミンのクラスおよび過酸化物のクラスが含まれる。ジアミンは、それらが硬化を非常に高速にして焦がさずにゆっくり硬化するが、高温で使用され得るという利点を有する。また、反応の温度条件を考慮して望ましい硬化速度を得るために当業者に公知であるような硬化剤の混合物が使用されてもよい。エチレンアクリルエラストマーは、例えば、Ｖａｍａｃ（登録商標）という商標名でＤｕＰｏｎｔから市販されている。例えば、Ｖａｍａｃ  Ｇはジアミン系硬化エラストマーを指定するために使用され、一方、Ｖａｍａｃ  Ｄは過酸化物系硬化エラストマーを表す。
【００３６】
シリコーンゴムは周知である。それらは、一般に、硬化エラストマーを形成するために複数の硬化剤または硬化系の作用によって架橋され得るポリシロキサンに基づく。適切な硬化剤としては、シラン、過酸化物および白金触媒が挙げられる。シリコーンゴムおよび硬化系の商業的供給業者としては、Ｄｏｗ  ＣｏｒｎｉｎｇおよびＧｅｎｅｒａｌ  Ｅｌｅｃｔｒｉｃが挙げられる。
【００３７】
ポリウレタンエラストマーは、好ましくは、ウレタンおよび／または尿素基を含有する反復単位を含有する。いくつかの実施形態において、硬化されていないエラストマーは、過酸化物またはイソシアネートなどの他の架橋剤の作用によって架橋され得るガムまたは樹脂として提供される。適切なポリウレタンエラストマーおよび硬化系はＢＡＳＦおよびＵｎｉｍａｔｅｃなどの供給業者から市販されている。
【００３８】
フルオロカーボンエラストマーは、フッ素含有ポリマーに基づいた硬化可能な組成物である。種々のタイプのフルオロエラストマーが使用されてもよい。フルオロエラストマーの１つの分類は、ＡＳＴＭ−Ｄ  １４１８、「Ｓｔａｎｄａｒｄ  ｐｒａｃｔｉｃｅ  ｆｏｒ  ｒｕｂｂｅｒ  ａｎｄ  ｒｕｂｂｅｒ  ｌａｔｉｃｅｓ−ｎｏｍｅｎｃｌａｔｕｒｅ」に与えられている。規格ＦＫＭはコモノマーとしてフッ化ビニリデンを利用するフルオロ−ゴムのために与えられている。いくつかの種類のＦＫＭフルオロエラストマーが市販されている。第１の種類はヘキサフルオロプロピレンおよびフッ化ビニリデンのコポリマーとして化学的に示され得る。これらのＦＫＭエラストマーは全体の特性の有益な組み合わせを有する傾向がある。いくつかの商業的な実施形態は約６６重量％のフッ素で利用可能である。別の種類のＦＫＭエラストマーが、テトラフルオロエチレン、ヘキサフルオロプロピレンおよびフッ化ビニリデンのターポリマーとして化学的に示され得る。このようなエラストマーは高い耐熱性および芳香族溶剤に対する良好な耐性を有する傾向がある。それらは、例えば６８〜６９．５重量％のフッ素で商業的に利用可能である。別のＦＫＭエラストマーが、テトラフルオロエチレン、フッ素化ビニルエーテルおよびフッ化ビニリデンのターポリマーとして化学的に示される。このようなエラストマーは改善された低温性能を有する傾向がある。それらは６２〜６８重量％のフッ素で利用可能である。第４の種類のＦＫＭエラストマーは、テトラフルオロエチレン、プロピレンおよびフッ化ビニリデンのターポリマーとして示される。このようなＦＫＭエラストマーは改善された塩基耐性を有する傾向がある。いくつかの商業的な実施形態は約６７重量％のフッ素を含有する。第５の種類のＦＫＭエラストマーは、テトラフルオロエチレン、ヘキサフルオロプロピレン、エチレン、フッ素化ビニルエーテルおよびフッ化ビニリデンのペンタポリマー（ｐｅｎｔａｐｏｌｙｍｅｒ）として示され得る。このようなエラストマーは典型的に改善された塩基耐性および改善された低温性能を有する。
【００３９】
フルオロカーボンエラストマーの別のカテゴリーはＦＦＫＭと指定される。これらのエラストマーはパーフルオロエラストマーと指定される。なぜならそのポリマーは完全にフッ素化され、炭素水素結合を含有しないからである。１つのグループとして、ＦＦＫＭフルオロエラストマーは優れた流体抵抗を有する傾向がある。それらは最初にＫａｌｒｅｚ（登録商標）という商標名でＤｕＰｏｎｔにより発表された。さらなる供給業者としては、ＤａｉｋｉｎおよびＡｕｓｉｍｏｎｔが挙げられる。
【００４０】
第３のカテゴリーのフルオロカーボンエラストマーはＦＴＰＭと指定される。このカテゴリーの典型はプロピレンおよびテトラフルオロエチレンのコポリマーである。このカテゴリーはアミンなどの塩基材料に対する高い耐性により特徴付けられる。
【００４１】
好ましいフルオロカーボンエラストマーとしては、１種以上のフッ素含有モノマーの商業的に利用可能なコポリマー、主にフッ化ビニリデン（ＶＤＦ）、ヘキサフルオロプロピレン（ＨＦＰ）、テトラフルオロエチレン（ＴＦＥ）およびパーフルオロビニルエーテル（ＰＦＶＥ）が挙げられる。好ましいＰＦＶＥとしては、Ｃ１−８パーフルオロアルキル基、好ましくは１〜６個の炭素を有するパーフルオロアルキル基、特にパーフルオロメチルビニルエーテルおよびパーフルオロプロピルビニルエーテルを有するものが挙げられる。加えて、コポリマーはまた、エチレン（Ｅｔ）およびプロピレン（Ｐｒ）などのオレフィンに由来する反復単位を含有してもよい。コポリマーはまた、以下にさらに説明する、比較的少量の硬化部位モノマー（ＣＳＭ）を含有してもよい。好ましいコポリマーフルオロカーボンエラストマーとしては、ＶＤＦ／ＨＦＰ、ＶＤＦ／ＨＦＰ／ＣＳＭ、ＶＤＦ／ＨＦＰ／ＴＦＥ、ＶＤＦ／ＨＦＰ／ＴＦＥ／ＣＳＭ、ＶＤＦ／ＰＦＶＥ／ＴＦＥ／ＣＳＭ、ＴＦＥ／Ｐｒ、ＴＦＥ／Ｐｒ／ＶＤＦ、ＴＦＥ／Ｅｔ／ＰＦＶＥ／ＶＤＦ／ＣＳＭ、ＴＦＥ／Ｅｔ／ＰＦＶＥ／ＣＳＭおよびＴＦＥ／ＰＦＶＥ／ＣＳＭが挙げられる。エラストマーの指定によりモノマーが与えられ、そのモノマーからエラストマーガムが合成される。種々の実施形態において、エラストマーガムは、一般に１５〜１６０の範囲（ＭＬ１＋１０、１２１℃にてラージローター）のムーニー粘度（Ｍｏｏｎｅｙ  ｖｉｓｃｏｓｉｔｙ）を与える粘度を有し、これは流量および物理特性の組み合わせについて選択され得る。エラストマー供給業者としては、Ｄｙｎｅｏｎ（３Ｍ）、Ａｓａｈｉ  Ｇｌａｓｓ  Ｆｌｕｏｒｏｐｏｌｙｍｅｒｓ、Ｓｏｌｖａｙ／Ａｕｓｉｍｏｎｔ、ＤｕｐｏｎｔおよびＤａｉｋｉｎが挙げられる。
【００４２】
本発明の組成物の好ましい実施形態において、組成物はさらに
（ｃ）炭酸カルシウム、ドロマイト、カオリナイト、炭素、ゼオライト、グラファイト、雲母、ホウケイ酸塩、二酸化ケイ素、セルロース、ケイ酸、水酸化アルミニウム、水酸化マグネシウム、酸化マグネシウム、酸化亜鉛および酸化カルシウム、チョーク、カオリン、石英粉末、バライト、金属粉末、アルミナ水和物、セメント、タルク、珪藻土、おがくず、木片からなる群から選択される充填剤ならびにこれらの充填剤のうちの少なくとも２つの混合物を含む。
【００４３】
前記充填剤は、１ｎｍ〜１０００ｎｍまたは１マイクロメートルから５００マイクロメートルの平均粒径を有することが充填剤に関して好ましい。充填剤粒子は、例えば微粒子化によって得られ得る。
【００４４】
本発明に係る組成物のさらに好ましい実施形態において、前記充填剤は、好ましくはエラストマー重量の５〜３００重量部（ｐｈｒ）の量、好ましくは１０〜２００ｐｈｒの量、最も好ましくは１５〜１５０ｐｈｒの量で前記組成物に含まれる。
【００４５】
また、エステルは、エラストマー重量の５〜３００重量部（ｐｈｒ）の量、好ましくは１０〜２００ｐｈｒの量、最も好ましくは１５〜１５０ｐｈｒの量で本発明の前記組成物に含まれることが好ましい。
【００４６】
本発明の組成物はまた、好ましい実施形態において、（ｃ）熱可塑性物質、例えば、ポリプロピレン、ポリエチレン、ポリスチレン、アクリロニトリル−ブタジエン−スチレン（ＡＢＳ）、アリル樹脂、エチレンビニルアルコール、フッ素樹脂、ポリアセタール、ポリアクリレート、ポリアクリロニトリル、ポリアミド、ポリイミド、ポリカーボネート、ポリエステル、ポリエチレンオキシド、ポリプロピレンオキシド、ポリエチレングリコール、ポリプロピレングリコール、ポリ塩化ビニリデンおよび前記熱可塑性物質のうちの少なくとも２つの混合物からなる群から選択される熱可塑性物質をさらに含んでもよい。
【００４７】
最も好ましい実施形態において、本発明の組成物は、シール、ガスケット、Ｏ−リングまたはホースの形態である。
【００４８】
さらなる態様において、本発明はエラストマーにおける可塑剤としての本明細書に定義される本発明のエステルの使用に関する。
【００４９】
本発明に係る使用の好ましい実施形態において、前記エラストマーは本明細書に定義される充填剤を含む。
【００５０】
本発明の可塑剤は任意の種類のエラストマーに使用され得る。好ましくは、しかしながら、エラストマーは好ましい実施形態の文脈において本明細書に定義されるエラストマーである。
【００５１】
本発明のエステルは、１００％再生可能資源に由来することが好ましい。したがって、本発明の使用の好ましい実施形態において、前記（ｉ）におけるアルコールおよび／または前記（ｉｉ）における脂肪酸は１００％再生可能資源に由来する。さらにまた、本発明の組成物において、前記（ｉ）におけるアルコールおよび／または前記（ｉｉ）における脂肪酸は１００％再生可能資源に由来することが好ましい。
【００５２】
本発明の様々な修飾および変更は本発明の範囲から逸脱せずに当業者に明白であろう。本発明は特定の好ましい実施形態に関して記載されているが、請求される本発明はこのような特定の実施形態に過度に限定されるべきではないことは理解されるべきである。
【００５３】
以下の例は単に本発明の例示であり、添付の特許請求の範囲に示される本発明の範囲を限定すると決して解釈されるべきではない。
【実施例】
【００５４】
実施例１：エステル生成
本発明のエステルは従来のエステル化手順を利用して得られ得る。これは通常、水を除去しながら、高温（例えば約１５０℃〜約１８０℃）でカルボン酸をアルコールと反応させることを含む。エステル化触媒が使用されてもよいが、必ずしも反応に必要ではない。エステルはさらに蒸留および／または濾過により精製されてもよい。
【００５５】
以下の実施例に使用される可塑剤に関して、収率は脂肪酸重量に基づいて９９％であった。
【００５６】
実施例２：エラストマーの生成
硬化剤なし
１００ｐｈｒのＥＰＤＭ（Ｋｅｌｔａｎ  Ｅｃｏ  ５５０８、Ｌａｎｘｅｓｓ）をシートが形成されるまで１２０／１２５℃の温度にてローラーで粉砕した。次いで、７０ｐｈｒの可塑剤（例えば、工業用ステアリン酸／パルミチン酸に基づいた２−オクチルドデシルステアレート／パルミテート（少なくとも４５％のステアリン酸含有量を有するステアリン酸およびパルミチン酸を含む混合物））に予め分散した７０ｐｈｒの充填剤（Ｃｏｒａｘ  Ｎ５５０、Ｏｒｉｏｎ  Ｅｎｇｉｎｅｅｒｅｄ  Ｃａｒｂｏｎｓ）を少しずつ加えて均一の黒色シートを得た。
【００５７】
硬化剤あり
１００ｐｈｒのＥＰＤＭ（Ｋｅｌｔａｎ  Ｅｃｏ  ５５０８、Ｌａｎｘｅｓｓ）をシートが形成されるまで１２０／１２５℃の温度にてローラーで粉砕した。次いで、以下の成分の混合物を少しずつ加えて均一の黒色シートを得た：
９５ｐｈｒのＣｏｒａｘ  Ｎ５５０、Ｏｒｉｏｎ  Ｅｎｇｉｎｅｅｒｅｄ  Ｃａｒｂｏｎｓ；１ｐｈｒのＬＯＸＩＯＬ（登録商標）Ｇ２０、Ｅｍｅｒｙ  Ｏｌｅｏｃｈｅｍｉｃａｌｓ；５ｐｈｒのＳｉｌｏｘ  Ａｃｔｉｖｅ  ＦＦ、Ｓｉｌｏｘ；１．４ｐｈｒのＭＢＴＳ  ７５ＧＡ  Ｆ１４０、Ｍｉｘｌａｎｄ；３．５ｐｈｒのＺＤＰＴ  ５０  ＧＡ  Ｆ５００、Ｍｉｘｌａｎｄ；０．７ｐｈｒのＺＢＥＣ  ７０  ＧＡ  Ｆ１００、Ｍｉｘｌａｎｄ；１．２５ｐｈｒのＳ  ８０  ＧＡ  Ｆ５００、Ｍｉｘｌａｎｄ；０．５ｐｈｒのＡｌｃｈｅｍ  ＲＥＣ、Ａｌｃｈｅｍ；７０ｐｈｒの可塑剤（例えば、工業用ステアリン酸／パルミチン酸に基づいた２−オクチルドデシルステアレート／パルミテート（少なくとも４５％のステアリン酸含有量を有するステアリン酸およびパルミチン酸を含む混合物）。
【００５８】
プレスシート
プレスシートの調製のために、ロールシートを３００ｂａｒおよび１３０℃にて１０分間プレスし、次いでＳｅｒｖｉｔｅｃ（Ｐｏｌｙｓｔａｔ  ２００Ｔ）によるプレスにおいて３００ｂａｒにて５分の間４０℃に冷却した。
【００５９】
実施例３：可塑剤を含むエラストマーの特性
【表１】
2018507263.tif 000002
【００６０】
【表２】
2018507263.tif 000003
【００６１】
上記に示すように、この実施例において再生可能資源に基づいたエステルであった本発明の可塑剤は、ＥＰＤＭを含む様々なエラストマーについて優れた可塑性を与えることが見出された。同様の結果がＳＢＲ、ＢＲ、ＮＢＲ、ＦＫＭ、ＨＮＢＲおよびＮＲなどの他のエラストマーについて予測される。
【００６２】
さらに、可塑剤は、低い揮発度および移行挙動を示し、これは例えば押し出しによってエラストマーから得られ得る最終エラストマー物品の長期間の作用寿命を保証する利点があることが示され得る。
【００６３】
さらに、エステルに関して、それぞれのエラストマーマトリクスおよびカーボンブラック、チョークなどのような様々な種類の充填剤との良好な適合性も実証され得る。
【国際調査報告】
2018507263.tif 000004
2018507263.tif 000005